Comme décrit ci-dessus et/ou présenté dans les exemples, la présente invention peut fournir les propriétés et/ou avantages uniques et inattendus suivants, en particulier par rapport à l'utilisation d'additif de calcium standard comme seul additif de matière première pendant la fabrication du noir de carbone : 1) un noir de carbone ayant une N2SA identique ou similaire peut être formé en utilisant moins de ppm de Sr (par rapport à Ca) (où « similaire » signifie plus ou moins 10 % ou plus ou moins 5 %). Le % de ppm de Sr (par rapport à Ca) peut être moins 25 % plus faible, au moins 50 % plus faible, au moins 60 % plus faible, au moins 75 % plus faible, au moins 80 % plus faible (par rapport à Ca) ; 2) un noir de carbone ayant une N2SA plus élevée peut être formé en utilisant moins de ppm de Sr (par rapport à Ca). Le % plus élevé de N2SA peut être au moins 10 % plus élevé, au moins 20 % plus élevé, au moins 30 % plus élevé, au moins 40 % plus élevé ou au moins 50 % plus élevé (par rapport à Ca mais à une quantité en ppm plus faible) et le % de ppm de Sr (par rapport à Ca) peut être inférieur d'au moins 25 % plus faible, au moins 50 % plus faible, au moins 60 % plus faible, au moins 75 % plus faible, au moins 80 % plus faible (par rapport à Ca) ; 3) un noir de carbone ayant une N2SA identique ou similaire peut être formé à une OAC plus faible (par rapport à Ca). Le % plus faible d'OAC (étant la différence d'OAC pour les différentes conditions opératoires) peut être au moins 1 %, au moins 2 %, au moins 3 %, au moins 4 %, au moins 5 % et étant entendu que chaque % d'OAC est important dans l’industrie du noir de carbone. Ainsi, une diminution de l’OAC de 2 % ou plus est très importante ; 4) un noir de carbone ayant une N2SA plus élevée peut être formé à un OAC plus faible (par rapport à Ca). Le % plus faible d'OAC peut être au moins 1 %, au moins 2 %, au moins 3 %, au moins 4 %, au moins 5 % et étant entendu que chaque % d'OAC est important et le % plus élevé de N2SA peut être au moins 10 % plus élevé, au moins 20 % plus élevé, au moins 30 % plus élevé, au moins 40 % plus élevé ou au moins 50 % plus élevé (par rapport à Ca à une quantité en ppm plus faible). A-1 : Les propriétés et/ou avantages uniques et inattendus 1), 2), 3) et 4) ci-dessus sont particulièrement plus prononcés lorsque l'OAC utilisée pour fabriquer les noirs de carbone est de 32 % et plus, 32,5 % et plus, 33 % et plus, 33,5 % et plus, 34 % et plus, par exemple de 32 % ou 32,5 % ou 33 % ou 33,5 % à 44 %, 45 %, 46 %, 46,5 %, 47 % ou 48 %. A-2 : Les propriétés et/ou avantages uniques et inattendus 1), 2), 3) et 4) ci-dessus sont particulièrement plus prononcés lorsque la N2SA est de 800 m 2 /g ou plus, ou 900 m 2 /g ou plus, ou 1000 m 2 /g ou plus, par exemple de 800 m 2 /g à 2500 m 2 /g ou 900 m 2 /g à 2500 m 2 /g, ou 1000 m 2 /g à 2500 m 2 /g. A-3 : Les propriétés et/ou avantages uniques et inattendus 1), 2), 3) et 4) ci-dessus sont particulièrement plus prononcés lorsque les quantités en ppm de Sr sont au moins 250 ppm, au moins 300 ppm, au moins 350 ppm, au moins 400 ppm, au moins 500 ppm, au moins 600 ppm, ou moins de 1000 ppm, ou moins de 900 ppm, ou moins de 800 ppm, ou moins de 700 ppm, par exemple de 200 ppm à 1000 ppm. La référence aux quantités en ppm concerne les ppm de l'additif dans la matière première (en masse).